(57)【要約】【課題】人工歯を義歯床のソケット部に配置する際に人工歯の位置修正又は微調整が可能である有床義歯の製造方法を提供する【解決手段】人工歯を義歯床に歯科用複合レジンを用いて接着する段階を有する接着工程を含む有床義歯の製造方法。【選択図】なし【特許請求の範囲】
【請求項１】
人工歯を義歯床に歯科用複合レジンを用いて接着する段階を有する接着工程を含む有床義歯の製造方法。
【請求項２】
前記接着工程は、接着された前記人工歯を前記義歯床にアクリル系レジンを用いて本接着する段階を更に有する請求項１に記載の有床義歯の製造方法。
【請求項３】
前記歯科用複合レジンは、光重合性のコンポジットレジンである請求項１又は請求項２に記載の有床義歯の製造方法。
【請求項４】
前記接着工程の前に、ＣＡＤ／ＣＡＭシステムにより前記義歯床を作製する作製工程を更に含む請求項１〜請求項３のいずれか１項に記載の有床義歯の製造方法。
【発明の詳細な説明】
【技術分野】
【０００１】
本発明は、有床義歯の製造方法に関する。
【背景技術】
【０００２】
近年、ＣＡＤ／ＣＡＭ（Computer Aided Design and Computer Aided Manufacturing）システムを利用した義歯床及び有床義歯の製造が提案されている。義歯床及び有床義歯の製造においてＣＡＤ／ＣＡＭシステムを導入することにより、作業の効率化が図られ、品質のバラツキを抑えることが可能となるといったメリットがある。
【０００３】
また、ＣＡＤ／ＣＡＭシステムを利用して有床義歯を作製する際、ＣＡＤ／ＣＡＭシステムにより切削して義歯床を作製し、作製された義歯床に人工歯を接着する工程が存在する。このとき、義歯床のソケット部に接着剤として歯科用義歯床用レジン（以下、単に「レジン」とも称する。）を滴下し、手作業で人工歯をソケット部にはめた後にレジンを重合させて接着する。接着剤として用いられるレジンは、ポリマー粉とモノマー液とを混合させてなり、混合直後は低粘度であるが、室温にて時間経過とともに粘度が高くなり固まるものである。
【０００４】
義歯床に人工歯を接着する技術としては、種々の方法が開示されている。
例えば、レジン床の表面に形成された人工歯配列用の凹部が表面改質され、表面改質された凹部に接着剤を介してレジン歯を接着すること、及び、接着剤（レジン）として自己接着タイプのスーパーボンドを使用することが開示されている（例えば、特許文献１を参照）。
また、人工歯の基底面にプライマー処理を施した後、プライマー処理された面に即時重合レジンを塗布して接着層を形成し、人工歯と床とを接着することが開示されている（例えば、特許文献２を参照）。
【先行技術文献】
【特許文献】
【０００５】
【特許文献１】特開２０１４−１５５８７８号公報
【特許文献２】特開２００８−２８９８３９号公報
【発明の概要】
【発明が解決しようとする課題】
【０００６】
特許文献１、２に記載されているレジンは、混合直後は低粘度であるが、時間経過とともに粘度が高くなるため、ソケット部にレジンを滴下して人工歯をソケット部に配置する際にレジンが重合により徐々に硬化してしまい、取り扱いが容易ではない。
【０００７】
さらに、レジンの重合によりソケット部に配置された人工歯が固定されると、人工歯を動かすことができなくなり、また、固定された人工歯を取り外して位置調整を試みると義歯床が損傷してしまう。そのため、人工歯をソケット部に配置して時間が経過すると人工歯の位置修正又は微調整ができないという問題がある。
【０００８】
本発明は、上記問題に鑑みてなされてものであり、人工歯を義歯床のソケット部に配置する際に人工歯の位置修正又は微調整が可能である有床義歯の製造方法を提供することを目的とする。
【課題を解決するための手段】
【０００９】
前記課題を達成するための具体的手段は、以下の通りである。
＜１＞  人工歯を義歯床に歯科用複合レジンを用いて接着する段階を有する接着工程を含む有床義歯の製造方法。
＜２＞  前記接着工程は、接着された前記人工歯を前記義歯床にアクリル系レジンを用いて本接着する段階を更に有する＜１＞に記載の有床義歯の製造方法。
＜３＞  前記歯科用複合レジンは、光重合性のコンポジットレジンである＜１＞又は＜２＞に記載の有床義歯の製造方法。
＜４＞  前記接着工程の前に、ＣＡＤ／ＣＡＭシステムにより前記義歯床を作製する作製工程を更に含む＜１＞〜＜３＞のいずれか１つに記載の有床義歯の製造方法。
【発明の効果】
【００１０】
本発明によれば、人工歯を義歯床のソケット部に配置する際に人工歯の位置修正又は微調整が可能である有床義歯の製造方法を提供することができる。
【発明を実施するための形態】
【００１１】
＜有床義歯の製造方法＞
以下に、本発明に係る有床義歯の製造方法の一実施形態について説明する。
本発明の一実施形態に係る有床義歯の製造方法は、人工歯を義歯床に歯科用複合レジンを用いて接着する段階を有する接着工程を含む。また、本実施形態に係る有床義歯の製造方法では、接着工程は、接着された人工歯を義歯床にアクリル系レジンを用いて本接着する段階を更に有することが好ましい。
【００１２】
本実施形態に係る有床義歯の製造方法では、歯科用複合レジンを用いて人工歯を義歯床に接着する。これにより、人工歯を義歯床のソケット部に配置する際に人工歯の位置修正又は微調整が可能となる。なお、ソケット部とは、義歯床における人工歯が配置される窪み部分である。
【００１３】
また、接着された人工歯を、アクリル系レジンを用いて義歯床に本接着することで、人工歯の本接着に用いるアクリル系レジンの量を適切に調整でき、アクリル系レジンのはみ出しが抑制される。
【００１４】
通常、接着後の人工歯の脱落を防ぐため、義歯床のソケット部に滴下するアクリル系レジンを多めにする必要がある。しかし、多めにアクリル系レジンを滴下すると、人工歯をソケット部に配置する際にアクリル系レジンがはみ出てしまい、義歯床が汚染されるという問題が生じ、また、審美性にも問題が生じる。さらに、接着性の点から義歯床及びアクリル系レジンが同じ材料からなることが好ましいが、この場合にはみ出たアクリル系レジンを簡単に除去することができず、技工用エンジンで後処理してはみ出たアクリル系レジンを除去する必要があり、煩雑となる。
【００１５】
また、滴下するアクリル系レジンの適量は、ソケット部と人工歯との関係で決まるため、ソケットごとに滴下するアクリル系レジンの適量を予め算出することは現実的ではない。
さらに、人工歯はソケット部内で遊びがあるため、アクリル系レジンの表面張力により人工歯が浮き上がってしまい、浮き上がりを抑えた適切な位置で複数の人工歯を接着することは困難である。
【００１６】
一方、本実施形態に係る有床義歯の製造方法では、歯科用複合レジンを用いて人工歯を義歯床に接着した後に、アクリル系レジンを用いて義歯床に人工歯を本接着する。より具体的には、ソケット部と人工歯との隙間からアクリル系レジンを注入することで義歯床に人工歯を本接着する。このとき、歯科用複合レジンにより人工歯が義歯床に接着されているため、アクリル系レジンの注入により人工歯の浮き上がりが生じず、浮き上がりを抑えた適切な位置で複数の人工歯を本接着することができる。
【００１７】
さらに、本実施形態に係る有床義歯の製造方法では、接着された人工歯を、アクリル系レジンを用いて義歯床に本接着するため、アクリル系レジンの量を適切に調整することが容易であり、アクリル系レジンのはみ出しが抑制される。そのため、はみ出たアクリル系レジンによる義歯床又は人工歯の汚染が抑制され、はみ出たアクリル系レジンを除去する後処理をすることなく審美性に優れた有床義歯を製造することができる。また、後処理が不要であるため、作業時間の短縮を図ることができる。
【００１８】
以下、本実施形態に係る有床義歯の製造方法にて用いる義歯床、人工歯、歯科用複合レジン、アクリル系レジンについて説明する。
【００１９】
（義歯床）
本実施形態にて用いる義歯床の材質としては、特に限定されないが、ＣＡＤ／ＣＡＭシステムに適している点及び市販のアクリル系樹脂製のレジン歯との接着性に優れる点から、アクリル系樹脂が好ましい。
【００２０】
ここで、アクリル系樹脂とは、アクリル酸に由来する構造単位、メタクリル酸に由来する構造単位、アクリル酸エステルに由来する構造単位、及びメタクリル酸エステルに由来する構造単位からなる群から選択される少なくとも１種を含む重合体を指す。
即ち、本明細書中におけるアクリル系樹脂は、アクリル酸、メタクリル酸、アクリル酸エステル、及びメタクリル酸エステルからなる群から選択される少なくとも１種（以下、「アクリル系単量体」ともいう）を含む単量体成分を重合して得られた重合体である。
アクリル系樹脂の原料の少なくとも一部であるアクリル系単量体は、単官能アクリル系単量体であってもよいし、多官能アクリル系単量体であってもよい。
単官能アクリル系単量体としては、アクリル酸、メタクリル酸、一分子中にアクリロイル基を１つ含むアクリル酸エステル、一分子中にメタクリロイル基を１つ含むメタクリル酸エステル、等が挙げられる。
多官能アクリル系単量体としては、一分子中にアクリロイル基を２つ以上含むアクリル酸エステル、一分子中にメタクリロイル基を２つ以上含むメタクリル酸エステル、等が挙げられる。
【００２１】
上記アクリル酸エステルとしては、アクリル酸アルキルエステルが好ましい。中でも、アルキルエステルの部位に含まれるアルキル基の炭素数が１〜４であるアクリル酸アルキルエステルがより好ましく、アクリル酸メチル、アクリル酸エチルが更に好ましく、アクリル酸メチルが特に好ましい。
【００２２】
上記メタクリル酸エステルとしては、メタクリル酸アルキルエステルが好ましい。中でも、アルキルエステルの部位に含まれるアルキル基の炭素数が１〜４であるメタクリル酸アルキルエステルがより好ましく、メタクリル酸メチル、メタクリル酸エチルが更に好ましく、メタクリル酸メチルが特に好ましい。
【００２３】
また、アクリル系樹脂は、反応性や生産性の観点から、単官能アクリル系単量体を含む単量体成分を重合して得られた重合体であることが好ましい。
アクリル系樹脂は、単官能アクリル系単量体を５０質量％以上（好ましくは８０質量％以上、より好ましくは９０質量％以上、更に好ましくは９５質量％以上）含む単量体成分を重合して得られた重合体であることがより好ましい。
上記アクリル系樹脂として、特に好ましくは、メタクリル酸メチルに由来する構造単位を含む重合体であり、最も好ましくはメタクリル酸メチルの単独重合体（ポリメタクリル酸メチル、即ち、ポリメチルメタクリレート（ＰＭＭＡ））である。
上記アクリル系樹脂は、耐衝撃性の観点から、ゴムを含んでいてもよい。
ゴムの種類としては、アクリル系ゴム、ブタジエン系ゴム、ブタジエン−アクリル系ゴム、ブタジエン−スチレン系ゴム、シリコーン系ゴム、等が挙げられる。
上記アクリル系樹脂がゴムを含む場合、ゴムの種類は、適宜物性を考慮して選択すればよいが、硬度、耐衝撃性等の諸物性のバランスを考慮すると、ブタジエン系ゴム又はブタジエン−アクリル系ゴムが好ましい。
【００２４】
義歯床は、審美性の観点から、歯肉に近い色調に着色されていてもよい。義歯床の着色には、例えば、顔料、染料、色素などを使用すればよい。
【００２５】
義歯床は、全部床義歯（いわゆる総入れ歯）用の義歯床であってもよいし、局部床義歯（いわゆる部分入れ歯）用の義歯床であってもよい。
また、義歯床は、上顎用義歯の義歯床であってもよいし、下顎用義歯の義歯床であってもよいし、上顎用義歯床と下顎用義歯床とのセットであってもよい。
【００２６】
また、義歯床としては、後述する作製工程にて作製した義歯床を用いてもよく、ＣＡＤ／ＣＡＭシステムにより作製された義歯床を入手して、その義歯床を用いてもよい。
【００２７】
（人工歯）
人工歯としては、例えば、アクリル系樹脂製のレジン歯、硬質レジン歯などが挙げられる。また、人工歯は、充填剤等を含有していてもよい。
【００２８】
（歯科用複合レジン）
本実施形態では、人工歯を義歯床に接着するために歯科用複合レジンが用いられる。歯科用複合レジンとしては、成形修復材料、歯冠補綴用材料、歯科用充填剤などのコンポジットレジン（修復材料）、自己接着性セメントなどが挙げられる。
【００２９】
コンポジットレジンは、例えば、マトリックスレジンとしてジメタクリレートを含み、その他に無機フィラー、シランカップリング剤などを含んでいてもよい。ジメタクリレートとしては、例えば、ビスフェノールＡジグリシジルメタクリレート（Ｂｉｓ−ＧＭＡ）、トリエチレングリコールジメタクリレート（ＴＥＧＤＭＡ）、ウレタンジメタクリレート（ＵＤＭＡ）が挙げられる。
【００３０】
自己接着性セメントとしては、例えば、マトリックスレジンとしてポリメチルメタクリレート（ＰＭＭＡ）や前述のジメタクリレートを含み、その他に接着性物質、フィラーなどを含んでいてもよい。
【００３１】
また、コンポジットレジンとしては、低粘度及び低弾性であるフロアブルタイプ、高粘度及び高弾性であるペーストタイプなどが挙げられる。
【００３２】
人工歯を義歯床に接着するために用いるコンポジットレジンは、人工歯を義歯床に仮接着（仮留め）できる程度の接着力を有するものであってもよい。なお、本明細書において、仮接着とは、接着後（光重合性のコンポジットレジンでは、光硬化後）に、人工歯と義歯床との位置関係が維持される程度に人工歯が義歯床に固定され、かつソケット部と人工歯との隙間からアクリル系レジンを注入した際に人工歯と義歯床との位置関係が変わらない程度に人工歯が義歯床に固定されていることをいう。
【００３３】
また、人工歯の位置修正又は微調整をより好適に可能とする点から、光重合性のコンポジットレジンを用いることが好ましい。光重合性のコンポジットレジンを用いることにより、義歯床のソケット部に築盛されたコンポジットレジンが光照射前にて硬化しないため、取り扱い性に優れ、人工歯の位置修正又は微調整が容易である。また、光重合性のコンポジットレジンを用いることにより、硬化後の仮接着は、接着力が比較的弱いため、容易に義歯床からの人工歯の取り外しが可能であり、また、人工歯を取り外した後、義歯床のソケット部にコンポジットレジンを築盛して義歯床と人工歯との再度の仮接着が可能となる。そのため、人工歯のシェード（色調）を間違えた場合や硬化操作時に人工歯の位置にズレが生じた場合などに、硬化後であっても容易に義歯床からの人工歯の取り外しが可能となるため、再度仮接着することによる位置修正が容易である。
【００３４】
光重合性のコンポジットレジンとしては、例えば、（メタ）アクリル酸エステルなどの重合性化合物、無機充填剤、光重合開始剤などを含むものであってもよく、さらに、重合促進剤を含むものであってもよい。
【００３５】
また、市販のコンポジットレジンとしては、例えば、ビューティフィルＩＩ（株式会社松風製）、レボテック（株式会社ジーシー製）などが挙げられる。
【００３６】
（アクリル系レジン）
本実施形態では、接着された人工歯を義歯床に本接着するためにアクリル系レジンが用いられる。アクリル系レジンとしては、義歯床と人工歯との本接着が可能なものであれば特に限定されず、市販品（例えば、義歯床用レジン）を用いてもよい。
なお、本明細書において、本接着とは、有床義歯としての使用が可能な程度に人工歯が義歯床に固定されていることをいう。
【００３７】
アクリル系レジンとしては、ポリマー粉とモノマー液とを混合させたものを用いてもよく、ソケット部と人工歯との隙間にアクリル系レジンを注入する場合、混合直後の低粘度のアクリル系レジンを用いることが好ましい。ポリマー粉としては、ポリメタクリル酸メチルなどのアクリル系樹脂が挙げられ、モノマー液としては、メタクリル酸メチル、メタクリル酸エチルなどのメタクリル酸エステルが挙げられる。また、アクリル系レジンは、他の成分として、４−ＭＥＴＡ（４−メタクリルオキシエチルトリメリット酸無水物）などの拡散促進モノマー、ＴＢＢ（トリ−ｎ−ブチルボラン）などの常温重合開始剤（あるいは、熱重合開始剤）、重合禁止剤、着色剤などを含んでいてもよい。
【００３８】
また、市販のアクリル系レジンとしては、例えば、アクロン（株式会社ジーシー製）、パラエクスプレスウルトラ（ヘレウスクルツァー社製）などが挙げられる。
【００３９】
以下、本実施形態に係る有床義歯の製造方法における各工程（接着工程、作製工程）について具体的に説明する。なお、歯科用複合レジンとして、光重合性のコンポジットレジン（以下、コンポジットレジンと表記）を用いた場合について説明する。
【００４０】
（接着工程）
本実施形態に係る有床義歯の製造方法では、接着工程は、人工歯を義歯床にコンポジットレジンを用いて接着する段階を有し、必要に応じて、接着された人工歯を義歯床にアクリル系レジンを用いて本接着する段階を更に有する。
【００４１】
人工歯を義歯床にコンポジットレジンを用いて接着するには、具体的には、後述するように、（１）義歯床のソケット部にコンポジットレジンを築盛し、（２）コンポジットレジンが築盛されたソケット部にて、人工歯を適切な位置に配置し、（３）人工歯を適切な位置に配置した後、コンポジットレジンに光（例えば、可視光）を照射してコンポジットレジンを重合させればよい。
【００４２】
また、接着された人工歯を義歯床にアクリル系レジンを用いて本接着するには、具体的には、後述するように、（１）人工歯を義歯床に接着させた後、ソケット部と人工歯との隙間からアクリル系レジンを注入し、（２）注入したアクリル系レジンを常温で重合させる、あるいは加熱して重合させればよい。
【００４３】
なお、コンポジットレジンを用いて人工歯を義歯床に接着した際に有床義歯としての使用が可能な程度に人工歯が義歯床に固定されていれば、接着された人工歯を、アクリル系レジンを用いて義歯床に本接着する処理は必須ではない。
【００４４】
本実施形態における接着工程では、まず義歯床のソケット部にコンポジットレジンを築盛する。ソケット部に築盛するコンポジットレジンの量は、特に限定されないが、人工歯を義歯床に接着（仮接着）することが可能な量であり、かつコンポジットレジンが築盛されたソケット部に人工歯を配置したときにコンポジットレジンがはみ出さない程度の量であることが好ましい。
【００４５】
本実施形態における接着工程では、コンポジットレジンが築盛されたソケット部にて、人工歯を適切な位置に配置する。このとき、光重合性のコンポジットレジンを用いることにより、人工歯の位置修正又は微調整がより好適に可能となる。特に、人工歯の位置修正又は微調整として、咬合調整のための歯の高さ調整が可能となり好ましい。
【００４６】
人工歯を適切な位置に配置した後、コンポジットレジンに光（例えば、可視光）を照射してコンポジットレジンを重合させる。これにより、人工歯が義歯床に接着される。
【００４７】
人工歯を義歯床に接着させた後、ソケット部と人工歯との隙間からアクリル系レジンを注入する。このとき、義歯床と人工歯とが接着して固定されているため、人工歯の揺動が抑制されるとともに人工歯の浮き上がりが抑制される。
【００４８】
また、ソケット部と人工歯との隙間からアクリル系レジンの量を確認しながらアクリル系レジンを注入できるため、上記隙間からアクリル系レジンがはみ出して人工歯や義歯床の周囲が汚染されることが抑制される。
【００４９】
アクリル系レジンは、ソケット部からあふれ出ない程度に表面張力で液面が盛り上がるまで、ソケット部と人工歯との隙間に注入されることが好ましい。アクリル系レジンは重合により収縮するため、外見上の問題が生じることが抑制され好ましい。
【００５０】
また、上記隙間に注入されるアクリル系レジンとしては、前述のように、ポリマー粉とモノマー液とを混合した直後の低粘度のアクリル系レジンを用いることが好ましい。
【００５１】
ソケット部と人工歯との隙間にアクリル系レジンを注入させた後、アクリル系レジンを常温で重合させる、あるいは加熱して重合させる。これにより、人工歯が義歯床に本接着され、有床義歯を製造することができる。
【００５２】
（作製工程）
本実施形態に係る有床義歯の製造方法は、接着工程の前に、ＣＡＤ／ＣＡＭシステムにより義歯床を作製する作製工程を更に含んでいてもよい。
【００５３】
作製工程としては、ＣＡＤ／ＣＡＭシステムにより義歯床を作製する公知の方法であってもよく、例えば、人工歯の三次元形状を示す人工歯形状データを取得する段階と、人工歯形状データを用いて有床義歯の三次元モデルを作成する段階と、有床義歯の三次元モデルから人工歯形状データに対応する形状部分を削除することにより、義歯床の三次元形状を示す義歯床形状データを作成する段階と、義歯床形状データに基づいて義歯床を製作する段階と、を含んでいればよい。
【００５４】
さらに、本実施形態に係る有床義歯の製造方法は、義歯床形状データに基づいてＮＣ（numerical control）データを作成する段階を更に含み、義歯床を製作する段階において、ＮＣデータが入力されたＮＣ工作機械を用いて義歯床を製作することが好ましい。また、義歯床を製作する段階において、義歯床形状データが入力された三次元プリンタを用いて義歯床を製作してもよい。三次元プリンタは、ＣＡＤ／ＣＡＭシステムを用いて作成された形状データに基づいて、一層ずつ材料を積層することにより造形する積層造形装置である。本工程において使用し得る三次元プリンタは、光造形方式、粉末焼結積層方式、熱溶解積層方式およびインクジェット方式のいずれの方式を採用するものであってもよい。
【実施例】
【００５５】
以下、本発明の実施形態を実施例により更に具体的に説明するが、本実施形態はその主旨を越えない限り、以下の実施例に限定されるものではない。
【００５６】
〔実施例〕
ＣＡＤ／ＣＡＭシステムを用いて作製したアクリル系樹脂製の義歯床の人工歯ソケット部に、仮接着剤（歯科用複合レジン）として株式会社松風製のビューティフィルＩＩを各ソケット部に少量（約０．１ｇ）築盛した後、人工歯としてアクリル系樹脂製のレジン歯を、仮接着剤が築盛されたソケット部の所定の位置に配置した後、可視光照射器で３０秒照射し仮接着剤を硬化させ、義歯床に人工歯を仮接着させた。次に、人工歯の位置修正を行う必要があったため、仮接着させた人工歯を取り外し、仮接着剤の築盛以降の同様の処理を行い、義歯床に人工歯を再度仮接着させた。その後、アクリル系レジンとしてヘレウスクルツァー社製パラエクスプレスウルトラを人工歯の隙間に流し込み、アクリル系レジンを重合させて人工歯と義歯床とを接着させ、有床義歯を作製した。
【００５７】
〔比較例〕
ＣＡＤ／ＣＡＭシステムを用いて作製したアクリル系樹脂製の義歯床の人工歯ソケット部に、アクリル系レジンとしてヘレウスクルツァー社製パラエクスプレスウルトラを滴下した後、人工歯としてアクリル系樹脂製のレジン歯を、アクリル系レジンが滴下されたソケット部の所定の場所に静置した。人工歯が浮き上がるのを防ぐため、接着剤が硬化するまで指で押さえ続け、有床義歯を作製した。
【００５８】
実施例に示す手順で有床義歯を作製した場合、仮接着剤で仮接着した人工歯は取り外しが容易であり、配列修正や誤接着があったときに取り替えて再配列することが可能であった。
【００５９】
一方、比較例に示す手順で有床義歯を作製した場合、接着剤のはみ出しが発生したり、指で人工歯を押さえ続けている間に人工歯のズレが生じたりするという問題が生じた。また、ズレ修正のため人工歯を義歯床から取り外そうと試みたが取り外すことはできなかった。